(57)【特許請求の範囲】
【請求項１】
ポリメチルメタクリレート樹脂１００重量部に、アクリル系共重合体１２〜５０重量部、アクリル系衝撃補強剤６〜２５重量部、及びスクラッチ補強剤０．５〜５重量部を含むことを特徴とする、ポリメチルメタクリレート−アクリル系共重合体アロイ高光沢組成物であって、
前記ポリメチルメタクリレート樹脂は、メチルメタクリレートの単独重合体、メチルメタクリレート−アクリレート共重合体、またはこれらの混合であり、
前記アクリル系共重合体は、アクリル系ゴム４０〜５０重量％にスチレン系単量体とアクリロニトリル系単量体５０〜６０重量％がグラフトされた共重合体であって、シェル内のアクリロニトリル単量体が、前記共重合体を構成するアクリルゴム及び単量体の総１００重量％に対して２０〜３５重量％の範囲内で含まれ、
前記アクリル系衝撃補強剤は、スチレン系シード５〜１０重量％、前記シードを取り囲むアクリル系コア５０〜６０重量％、及び前記コアを取り囲むスチレン系シェル３０〜４０重量％を含む共重合体であり、
前記スクラッチ補強剤は、シロキサン系重合体または有機変性シロキサン系重合体である
ポリメチルメタクリレート−アクリル系共重合体アロイ高光沢組成物。
【請求項２】
前記スチレン系シードとスチレン系シェルは、それぞれ独立して、スチレン系ホモ重合体及びスチレン−アクリロニトリル系共重合体から選択されたことを特徴とする、請求項１に記載のポリメチルメタクリレート−アクリル系共重合体アロイ高光沢組成物。
【請求項３】
前記スチレン系シード及びアクリル系コアは、それぞれ独立して、架橋性単量体を、アクリル系衝撃補強剤を構成する全成分の総１００重量％に対して０．１〜５重量％の範囲内で含むことを特徴とする、請求項１に記載のポリメチルメタクリレート−アクリル系共重合体アロイ高光沢組成物。
【請求項４】
前記架橋性単量体は、ジビニルベンゼン、エチレングリコールジメタクリレート、ジエチレングリコールジメタクリレート、トリエチレングリコールジメタクリレート、１，３−ブチレングリコールジメタクリレート、アリルメタクリレート及び１，３−ブチレングリコールジアクリレートから選択された１種以上であることを特徴とする、請求項３に記載のポリメチルメタクリレート−アクリル系共重合体アロイ高光沢組成物。
【請求項５】
前記シロキサン系重合体は、炭素数１〜１０のアルキルが結合されたポリジアルキルシロキサン重合体であることを特徴とする、請求項１〜４のいずれか一項に記載のポリメチルメタクリレート−アクリル系共重合体アロイ高光沢組成物。
【請求項６】
前記有機変性シロキサン系重合体は、下記化学式１のポリジメチルシロキサンの末端位置に、下記化学式２及び化学式３から選択された１つ以上の作用基が結合された重合体であることを特徴とする、請求項１〜５のいずれか一項に記載のポリメチルメタクリレート−アクリル系共重合体アロイ高光沢組成物。
【化４】
0006284249.tif 000007
（前記化学式１において、Ｘは、下記化学式２又は３で表され、ｎは、１以上の整数である。）
【化５】
0006284249.tif 000008
【化６】
0006284249.tif 000009
（前記化学式３において、ｏ、ｐは、それぞれ１以上の整数である。）
【請求項７】
前記アロイ組成物は、衝撃補強剤、滑剤、熱安定剤、紫外線安定剤、滴下防止剤、顔料、染料、及び無機充填剤から選択された１種以上の添加剤を含むことを特徴とする、請求項１〜６のいずれか一項に記載のポリメチルメタクリレート−アクリル系共重合体アロイ高光沢組成物。
【請求項８】
請求項１〜７のいずれか一項に記載のポリメチルメタクリレート−アクリル系共重合体アロイ高光沢組成物を含む、成形品。
【請求項９】
前記成形品は、無塗装の自動車外装材であることを特徴とする、請求項８に記載の成形品。
【発明の詳細な説明】
【技術分野】
【０００１】
本発明は、ポリメチルメタクリレート−アクリル系共重合体アロイ高光沢組成物及び成形品に係り、より具体的には、ポリメチルメタクリレート樹脂とアクリル系共重合体アロイの衝撃補強剤として特定の含量のアクリル系衝撃補強剤をスクラッチ補強剤と併用することによって、ポリメチルメタクリレート−アクリル系共重合体アロイ高光沢組成物に要求される機械的強度、加工性、耐スクラッチ性を提供すると同時に、改善された表面光沢及び透明度（カラー）を提供することができるポリメチルメタクリレート−アクリル系共重合体アロイ高光沢組成物及びこれから収得された成形品に関する。
【背景技術】
【０００２】
ポリメチルメタクリレート（ＰＭＭＡ）は、ＭＭＡモノマー（ＭＭＡ  ｍｏｎｏｍｅｒ）を主原料とする合成樹脂であって、あらゆるプラスチックの中で最も優れた透明性を有し、表面硬度が高いので耐スクラッチ性にも優れている。また、耐候性に優れるだけでなく、耐薬品、表面光沢、接着性に優れている。前記のような特性から、自動車及び電機電子部品の素材として広く使用されているが、耐衝撃性が劣るため、製品の厚さを増加させて使用したり、制限的な用途にのみ使用されている。このようなＰＭＭＡ樹脂の耐衝撃性を向上させるために、アクリロニトリル−ブタジエン−スチレン（ＡＢＳ）樹脂を用いて改質する方法があるが、ブタジエンの二重結合のため、耐候性が脆弱であるという欠点がある。したがって、ＡＢＳ樹脂の代わりに、アクリロニトリル−スチレン−ブチルアクリレート（ＡＳＡ）及びシリコン系衝撃補強剤でＰＭＭＡ樹脂を改質させて耐衝撃性を向上させた。しかし、改質させたＰＭＭＡ樹脂の場合、既存のＰＭＭＡ樹脂に比べて耐スクラッチ性が低下し、光沢度及び透明性が減少するという問題がある（関連先行文献情報：韓国特許公開第２００２−００２２３５１号）。
【先行技術文献】
【特許文献】
【０００３】
【特許文献１】韓国特許公開第２００２−００２２３５１号公報
【発明の概要】
【発明が解決しようとする課題】
【０００４】
上述した従来技術の問題点を解決するために、本発明は、ポリメチルメタクリレート樹脂とアクリル系共重合体アロイの衝撃補強剤として特定の含量のアクリル系衝撃補強剤をスクラッチ補強剤と併用することによって、ポリメチルメタクリレート−アクリル系共重合体アロイ高光沢組成物に要求される機械的強度、加工性、耐スクラッチ性を提供すると同時に、改善された表面光沢及びカラーを提供することができるポリメチルメタクリレート−アクリル系共重合体アロイ高光沢組成物、及びこれから収得された成形品を提供することに目的がある。
【課題を解決するための手段】
【０００５】
上記の目的を達成するために、本発明は、
ポリメチルメタクリレート樹脂１００重量部に、アクリル系共重合体１２〜５０重量部、アクリル系衝撃補強剤６〜２５重量部、及びスクラッチ補強剤０．５〜５重量部を含むことを特徴とするポリメチルメタクリレート−アクリル系共重合体アロイ高光沢組成物を提供する。
【０００６】
また、本発明は、上述したポリメチルメタクリレート−アクリル系共重合体アロイ高光沢組成物を含む成形品を提供する。
【発明の効果】
【０００７】
本発明によれば、ポリメチルメタクリレート樹脂とアクリル系共重合体アロイの衝撃補強剤として特定の含量のアクリル系衝撃補強剤をスクラッチ補強剤と併用することによって、ポリメチルメタクリレート−アクリル系共重合体アロイ高光沢組成物に要求される機械的強度、加工性、耐スクラッチ性を提供すると同時に、改善された表面光沢及びカラーを提供することができ、射出後工程（塗装工程）を排除することができるので経済的である、ポリメチルメタクリレート−アクリル系共重合体アロイ高光沢組成物、及びこれから収得された成形品を提供する効果がある。
【発明を実施するための形態】
【０００８】
以下、本発明を詳細に説明する。
【０００９】
本発明のポリメチルメタクリレート−アクリル系共重合体アロイ高光沢組成物は、ポリメチルメタクリレート樹脂１００重量部に、アクリル系共重合体１２〜５０重量部、アクリル系衝撃補強剤６〜２５重量部、及びスクラッチ補強剤０．５〜５重量部を含むことを特徴とする。
【００１０】
前記ポリメチルメタクリレート樹脂は、通常、本発明の属する技術分野においてポリメチルメタクリレート樹脂またはＰＭＭＡ樹脂と称される重合体であれば特に制限されず、一例として、メチルメタクリレートの単独重合体、メチルメタクリレートとアクリレートの共重合体、またはこれらの混合であってもよい。
【００１１】
前記アクリル系共重合体は、一例として、アクリル系ゴムコア−グラフトシェル共重合体、またはアルキルアクリレート−ビニル芳香族化合物−ビニルシアン化合物グラフト共重合体であってもよく、具体例としては、アクリル系ゴム４０〜５０重量％に、スチレン系単量体とアクリロニトリル系単量体との合計５０〜６０重量％がグラフトされた共重合体であってもよい。また、シェル内のアクリロニトリル系単量体の含量は、共重合体を構成するゴム及び単量体の総和１００重量％に対して２０〜３５重量％の範囲内であってもよい。
【００１２】
前記アルキルアクリレートにおけるアルキルは、一例として、炭素数が１〜２０、または１〜１０であるアルキルであってもよい。
【００１３】
前記アクリル系ゴムは、一例として、アルキルアクリレートゴムであってもよく、前記スチレン系単量体は、スチレンを含むビニル芳香族化合物であってもよく、前記アクリロニトリル系単量体は、アクリロニトリルを含むビニルシアン化合物であってもよい。
【００１４】
前記アクリル系共重合体は、一例として、ポリメチルメタクリレート樹脂１００重量部を基準として、１２〜５０重量部、１８〜３５重量部、または１８〜３２重量部の範囲内で含まれ、この範囲内で、耐衝撃性と色相、耐スクラッチ性、及び表面光沢の改善効果を提供することができる。
【００１５】
アクリル系衝撃補強剤は、一例として、アクリロニトリル−スチレン系共重合体とアクリル系単量体が架橋された樹脂であってもよい。
【００１６】
前記アクリロニトリル−スチレン系共重合体は、アクリロニトリル−スチレン共重合体を含むビニルシアン化合物−ビニル芳香族化合物共重合体であってもよい。
【００１７】
前記アクリル系衝撃補強剤は、前記アクリル系共重合体よりもシェルのグラフト率が高いため、着色性に最も大きな影響を及ぼすブチルアクリレートゴムのようなアクリル系ゴムを最大限良好に取り囲むことができ、着色性及び光沢度を向上させることができる。
【００１８】
具体例として、スチレン系シード５〜１０重量％、前記シードを取り囲むアクリル系コア５０〜６０重量％、及び前記コアを取り囲むスチレン系シェル３０〜４０重量％の構造で形成されたものを使用することが、光沢度及び色相（透明性）を向上させる効果があるので好ましい。
【００１９】
前記スチレン系シードとスチレン系シェルは、それぞれ独立して、スチレン系ホモ重合体及びスチレン−アクリロニトリル系共重合体から選択されたものであってもよい。
【００２０】
前記スチレン系シード及び／又はアクリル系コアは、それぞれ独立して、架橋性単量体を、アクリル系衝撃補強剤を構成する全成分の総１００重量％に対して、０．１〜５重量％、或いは０．５〜３重量％の範囲内で含むことによって、スチレン系シードとアクリル系コアとの間の架橋構造、或いはアクリル系コアとスチレン系シェルとの間の架橋構造を達成することができる。
【００２１】
本発明において、スチレン系シード及びスチレン系シェルなどは、それぞれビニル芳香族化合物を含んで重合された重合体シードまたは重合体シェルを意味し得る。
【００２２】
本発明において、アクリル系コアは、アルキルアクリレートを含んで重合された重合体であってもよい。
【００２３】
前記架橋性単量体は、一例として、ジビニルベンゼン、エチレングリコールジメタクリレート、ジエチレングリコールジメタクリレート、トリエチレングリコールジメタクリレート、１，３−ブチレングリコールジメタクリレート、アリルメタクリレート及び１，３−ブチレングリコールジアクリレートから選択された１種以上であってもよい。
【００２４】
前記アクリル系衝撃補強剤は、一例として、ポリメチルメタクリレート樹脂１００重量部を基準として、６〜２５重量部、６〜１５重量部、または６〜１１重量部の範囲内で含まれ、この範囲内で、色相と表面光沢に影響を及ぼさない上に、耐衝撃性の改善効果を提供することができる。
【００２５】
前記スクラッチ補強剤は、一例として、シロキサン系重合体または有機変性シロキサン系重合体であってもよい。
【００２６】
具体例として、前記シロキサン系重合体は有機シロキサン系重合体であってもよく、前記有機シロキサン系重合体は、炭素数１〜１０のアルキルが結合されたポリジアルキルシロキサン重合体であってもよい。
【００２７】
具体例として、前記有機変性シロキサン系重合体は、シロキサン系重合体の主鎖にアルキル基、アリール基、アリル基、アルケニル基、アミノ基、ハロゲン化アルキル基、エポキシ基、カルボキシ基、ヒドロキシ基、アルコキシ基、またはメチルハイドロジェン基などが置換された重合体が使用されてもよい。
【００２８】
より具体的な例として、前記有機変性シロキサン系重合体は、下記化学式１のポリジメチルシロキサンの末端位置（Ｘ位置）に、下記化学式２の作用基または下記化学式３の作用基が置換された重合体を使用することができ、化学式３の作用基が置換された重合体を好ましく使用することができる。さらに、前記スクラッチ補強剤は、オイル状又はゴム（ｇｕｍ）状のものをいずれも使用することができる。
【００２９】
【化１】
0006284249.tif 000002
【００３０】
（前記化学式１において、Ｘは、下記化学式２又は３で表され、ｎは、１以上の整数である。）
【００３１】
【化２】
0006284249.tif 000003
【００３２】
【化３】
0006284249.tif 000004
【００３３】
（前記化学式３において、ｏ、ｐは、それぞれ１以上の整数である。）
前記ｎは、一例として、１〜１，０００、または１０〜５００であってもよい。
【００３４】
前記ｏ、ｐは、一例として、それぞれ１〜１００、または１〜５０であってもよい。
【００３５】
前記スクラッチ補強剤は、一例として、ポリメチルメタクリレート樹脂１００重量部を基準として、０．５〜５重量部、或いは０．６〜４．５重量部の範囲内で含まれ、この範囲内で、色相と表面光沢に影響を及ぼさない上に、耐スクラッチ性の改善効果を提供することができる。
【００３６】
前記アロイ組成物は、必要に応じて、衝撃補強剤、滑剤、熱安定剤、紫外線安定剤、滴下防止剤、顔料、染料、及び無機充填剤から選択された１種以上の添加剤を含むことができる。
【００３７】
前記アロイ組成物は、エリクセン試験（Ｅｒｉｃｓｈｅｎ  ｔｅｓｔ）法で測定した後、耐スクラッチ性（△Ｌ）が、一例として、０．５超過〜１．５未満、０．５超過〜１．１以下、０．６〜１．５未満、或いは０．６〜１．１の範囲内であってもよい。
【００３８】
前記アロイ組成物は、ＡＳＴＭ  Ｄ２４５７方法により測定した光沢度（４５°）が、一例として、８７．０超過、８９．０以上、８７．０超過〜９２．０以下、或いは８９．０〜９２．０の範囲内であってもよい。
【００３９】
前記アロイ組成物は、ＣＯＬＯＲ−ＥＹＥ  ７０００  Ｓｅｒｉｅｓ（ＣＥ  ７０００Ａ）で測定した後、Ｌ＊で示したカラー（Ｃｏｌｏｒ）値が、一例として、２．９超過、５．５未満、３．５以上〜５．５未満、２．９超過〜４．０以下、或いは３．５〜４．０の範囲内であってもよい。
【００４０】
前記アロイ組成物は、ＡＳＴＭ  Ｄ２５６方法により測定したＩｚｏｄ衝撃強度が、３．５ｋｇ・ｃｍ／ｃｍ超過、６．５ｋｇ．ｃｍ／ｃｍ未満、３．５ｋｇ・ｃｍ／ｃｍ超過〜５．５ｋｇ・ｃｍ／ｃｍ、３．８ｋｇ・ｃｍ／ｃｍ〜６．５ｋｇ・ｃｍ／ｃｍ未満、或いは３．８ｋｇ・ｃｍ／ｃｍ〜５．５ｋｇ・ｃｍ／ｃｍの範囲内であってもよい。
【００４１】
前記アロイ組成物は、ＡＳＴＭ  Ｄ１２２８方法により２２０℃、及び１０．０ｋｇの荷重下で測定した溶融指数（ｇ／１０ｍｉｎ）が、一例として、３．８ｇ／１０ｍｉｎ超過、７．６ｇ／１０ｍｉｎ未満、３．８ｇ／１０ｍｉｎ超過〜５．０ｇ／１０ｍｉｎ、４．０ｇ／１０ｍｉｎ〜７．６ｇ／１０ｍｉｎ、或いは４．０ｇ／１０ｍｉｎ〜５．０ｇ／１０ｍｉｎの範囲内であってもよい。
【００４２】
本発明によれば、前記ポリメチルメタクリレート−アクリル系共重合体アロイ高光沢組成物を含む成形品を提供することができる。
【００４３】
前記成形品は、一例として射出成形品であってもよい。
【００４４】
前記成形品は、一例として、サイドミラーまたはピラーガーニッシュ（ｐｉｌｌａｒ  ｇａｒｎｉｓｈ）などの自動車外装材であってもよく、特に、耐スクラッチ性だけでなく表面光沢に優れるので、無塗装製品に適用することができ、ブラック顔料を投入して押出する場合に、向上したブラック感、スリップ感などを共に提供することができる。
【００４５】
以下、本発明の理解を助けるために好適な実施例を提示するが、下記の実施例は、本発明を例示するものに過ぎず、本発明をこれに限定するものではない。
【００４６】
［実施例］
下記の実施例及び比較例で使用された各成分の仕様は、次の通りである：
＊ＰＭＭＡ：ポリメチルメタクリレート（ＬＧ化学製造）
＊ＡＳＡ：ポリ（アクリロニトリル−スチレン−ブチルアクリレートであって、アクリルゴム４０〜５０重量％にスチレン／アクリロニトリル５０〜６０重量％がグラフトされ、シェル内のアクリロニトリルの含量は２７．２７重量％である共重合体。
【００４７】
＊シリコン系衝撃補強剤：シリコン／アクリルコアとメチルメタクリレート共重合体シェルを有する三菱レイヨン（ＭＩＴＳＵＢＩＳＨＩ  ＲＡＹＯＮ）社製。
【００４８】
＊アクリル系衝撃補強剤：スチレン系シード（スチレン単独重合体）５〜１０重量％、前記シードを取り囲むアクリル系コア５０〜６０重量％、及び前記コアを取り囲むスチレン系シェル３０〜４０重量％を含み、前記スチレン系シード及びアクリル系コアが、それぞれジビニルベンゼンを、アクリル系衝撃補強剤を構成する全成分の総１００重量％に対して１重量％含む共重合体（ＧＡＮＺ  ＣＨＥＭＩＣＡＬ社製）
＊スクラッチ補強剤：ポリジメチルシロキサン（ＥＶＯＮＩＫ  ＩＮＤＵＳＴＲＩＥＳ社製）
［実施例１〜５、対照例１〜２、比較例１〜５］
下記の表１に示した成分及び含量で投入し、ブラック顔料を共に投入した後、二軸押出機（ｔｗｉｎ−ｓｃｒｅｗ  ｅｘｔｒｕｄｅｒ）を使用して２５０〜２８０℃の温度区間で溶融押出した。前記押出後にペレット化した後、８０℃で４時間以上乾燥した後に射出成形し、常温で４８時間以上放置して射出試片を準備した。
【００４９】
【表１】
0006284249.tif 000005
【００５０】
＊ＰＭＭＡ  １００重量部を基準とした含量（重量部）
前記射出試片に対して、次の評価方法によって物性を測定し、その結果を表２に示す。
【００５１】
＜物性評価＞
＊耐スクラッチ性（△Ｌ）：エリクセン試験（Ｅｒｉｃｓｈｅｎ  ｔｅｓｔ）法で測定した後、△Ｌで示した。
【００５２】
＊光沢度（４５°）：ＡＳＴＭ  Ｄ２４５７方法により測定した。
【００５３】
＊カラー（Ｃｏｌｏｒ）：ＣＯＬＯＲ−ＥＹＥ  ７０００  Ｓｅｒｉｅｓ（ＣＥ  ７０００Ａ）で測定した後、Ｌ＊で示した。
【００５４】
＊Ｉｚｏｄ衝撃強度（ｋｇ・ｃｍ／ｃｍ）：ＡＳＴＭ  Ｄ２５６方法により測定した。
【００５５】
＊溶融指数（Ｍｅｌｔ  Ｉｎｄｅｘ）（ｇ／１０ｍｉｎ）：ＡＳＴＭ  Ｄ１２２８方法により２２０℃、及び１０．０ｋｇの荷重下で測定した。
【００５６】
【表２】
0006284249.tif 000006
【００５７】
前記表２に示されたように、ポリメチルメタクリレート樹脂とアクリル系共重合体のアロイに、アクリル系衝撃補強剤とスクラッチ補強剤をそれぞれ適正量の範囲内で含む実施例１〜５の場合、耐スクラッチ性、光沢度、カラー（ブラック感、透明度）、衝撃強度、溶融指数が改善されたことを確認した。
【００５８】
特に、前記アクリル系共重合体の含量が増加すると、衝撃強度及び溶融指数が増加し、スクラッチ補強剤の含量が増量するほど耐スクラッチ性が増加することをそれぞれ確認した。
【００５９】
一方、ｎｅａｔ  ＰＭＭＡ樹脂を使用した対照例１では、衝撃強度と溶融指数が不良であり、ｎｅａｔ  ＡＳＡ樹脂を使用した対照例２では、耐スクラッチ性、光沢度、カラーが不良であった。
【００６０】
また、アクリル系共重合体とアクリル系衝撃補強剤を適正量の下限値未満で含み、スクラッチ補強剤を含まない比較例１では、実施例１〜５と比較して、耐スクラッチ性、衝撃強度及び溶融指数がやや不良であった。
【００６１】
アクリル系共重合体とアクリル系衝撃補強剤を適正量の上限値を超える量で含み、スクラッチ補強剤を含まない比較例２では、実施例１〜５と比較して、耐スクラッチ性、光沢度、カラーが著しく不良であるという結果を確認した。
【００６２】
特に、実施例１において、アクリル系衝撃補強剤の代わりにシリコン系衝撃補強剤を使用した比較例３では、実施例１と比較して、耐スクラッチ性、光沢度、カラーが非常に不良であるという結果が確認できた。
【００６３】
また、スクラッチ補強剤が過量投入された比較例４の場合、実施例１〜５と比較して、耐スクラッチ性は改善されたが、光沢度、カラー、アイゾット衝撃強度及び溶融指数が低下するという欠点を確認した。
【００６４】
また、アクリル系衝撃補強剤とスクラッチ補強剤を適正量の上限値を超える量で含む比較例５では、実施例１〜５と比較して、耐スクラッチ性、光沢度、カラーが著しく不良であるという結果を確認した。
【００６５】
結果的に、本発明によれば、ポリメチルメタクリレート樹脂とアクリル系共重合体アロイの衝撃補強剤として特定の含量のアクリル系衝撃補強剤を使用し、特定のスクラッチ補強剤を共に使用することによって製造されたポリメチルメタクリレート−アクリル系共重合体アロイ高光沢組成物の場合、高光沢、耐スクラッチ性、カラー（透明、ブラック感）などが改善された成形品が作製されることを確認した。結果的に、射出後に追加塗装によるコストの発生を低減して経済性もまた提供することができる。